ДЕКОРАТИВНАЯ ШТУКАТУРКА
DECORATIVE PLASTERING

Изобретение касается составов штукатурок, применяемых для декоративно-художественных работ.
Известна штукатурка, содержащая известковое тесто, кварцевый песок, пигмент [1].
Задача изобретения состоит в повышении теплоизоляционных свойств штукатурки.
Технический результат достигается тем, что декоративная штукатурка с нанесением на нее после затвердевания гидрофобизирующей жидкости, содержащая вяжущее, кварцевый песок, пигмент, в качестве вяжущего включает портландцемент и дополнительно пенообразователь ПБ-2000 и жидкое стекло при следующем соотношении компонентов, мас.%: портландцемент 25,0-30,0; размолотый и пропущенный через сетку №008 кварцевый песок 64,6-68,5; пигмент 1,0-10,0; пенообразователь ПБ-2000 0,2-0,25; жидкое стекло 0,2-0,25, при водотвердом отношении 1,1-1,3.
В таблице приведены составы декоративной штукатурки.
Таблица
Компоненты
Составы, мас.%
1
2
3
Портландцемент (М 400)
25,0
27,5
30,0
Размолотый и пропущенный через сетку №008 кварцевый песок
64,6
65,04
68,5
пигмент:
- охра
10,0
-
-
- окись кобальта
-
7,0
1,0
- сурик
-
-
-
Пенообразователь ПБ-2000
0,2
0,23
0,25
Жидкое стекло:
- натриевое
-
0,13
0,25
- калиевое
0,2
0,1
-
Водотвердое отношение (В/Т)
1,1
1,3
1,2
3
3
В составе штукатурки используют: портландцемент марки 400; пенообразователь ПБ-2000, соответствующий требованиям ТУ 2481-185-05744685-01, плотностью 1000-1200 кг/м, рН 7-10, кратность пены рабочего раствора с объемной долей пенообразователя 4%, устойчивость пены не менее 360 с; любой кварцевый песок; жидкое калиевое или натриевое стекло плотностью 1300-1500 кг/м с силикатным модулем 2,8-4.
Компоненты дозируют в требуемых количествах. Кварцевый песок размалывают, пропускают сквозь сетку 008, смешивают с портландцементом (М 400) и пигментом. В отдельной емкости взбивают однородную пену с использованием воды, пенообразователя ПБ-2000 и добавлением жидкого стекла. После приготовления пены при постоянном ее помешивании в нее вводят смесь сухих компонентов. Приготовленную штукатурку в течение 5-15 мин после приготовления наносят на поверхность, например, стены и оставляют до затвердевания. На затвердевшую штукатурку наносят (напыляют) гидрофобизирующую жидкость (ГКЖ-10, ГКЖ-11, ГКЖ-94). Штукатурка обладает повышенными теплоизоляционными свойствами (за счет пористой структуры) и оригинальным видом. Прочность штукатурки на сжатие в возрасте 28 сут составляет ~1,5 МПа.
Источники информации
1. Александровский А.В., Попов К.Н. Материалы дня декоративных штукатурных, плиточных и мозаичных работ. - М.: Высшая школа, 1986. - С.146-147.